【手続補正書】
【提出日】平成28年3月8日(2016.3.8)
【手続補正１】
【補正対象書類名】明細書
【補正対象項目名】００８６
【補正方法】変更
【補正の内容】
【００８６】
本明細書に上記したように、本発明の教示の恩恵を受ける当業者は、本発明に対して数多くの変更を行うことができる。添付の特許請求の範囲に記載されているように、これらの変更は、本発明の範囲に包含されると解釈する。本発明の実施態様の一部を以下の項目［１］−［２２］に記載する。
［１］
９５重量％以下の金属アルミニウムを含む酸化アルミニウム顔料であって、前記顔料は、フレーク状粒子であり、入射受光面角１５°における色相角範囲約５０°〜約１００°から前記入射受光面角１１０°における色相角範囲約２００°〜約２７０°までのカラートラベル効果を示す、酸化アルミニウム顔料。
［２］
前記顔料は、前記顔料の表面上に、粒径約５０ｎｍ〜約４００ｎｍ、好ましくは粒径約７０ｎｍ〜約３５０ｎｍ、さらに好ましくは約１５０ｎｍ〜約３００ｎｍの酸化アルミニウム粒子を有する、項目１に記載の顔料。
［３］
９５重量％以下の金属アルミニウムを含む酸化アルミニウム顔料であって、前記顔料の表面上に、粒径約５０ｎｍ〜約４００ｎｍ、好ましくは粒径約７０ｎｍ〜約３５０ｎｍ、さらに好ましくは約１５０ｎｍ〜約３００ｎｍの酸化アルミニウム粒子を有する、顔料。
［４］
前記顔料は、平均径（Ｄ50）が約１μｍ〜約５００μｍの範囲であり、厚さが約１０ｎｍ〜約５μｍである、項目１〜３のいずれかに記載の顔料。
［５］
前記総酸化アルミニウムは、前記顔料総重量の約５％〜約７０％、好ましくは約１５％〜約６０％、さらに好ましくは約２０％〜約５５％である、項目１〜４のいずれかに記載の顔料。
［６］
前記顔料は、コーンフレークまたは銀貨いずれかの形態を有する、項目１〜５のいずれかに記載の顔料。
［７］
前記アルミニウム顔料がＶＭＰによって作製される、項目１〜６のいずれかに記載の顔料。
［８］
入射受光面角１５°におけるＣＩＥＬＡＢ  ａ＊およびｂ＊の値が、−１．０≦ａ＊≦１０．０および０．０≦ｂ＊≦２５の範囲である、項目１〜７のいずれかに記載の顔料。
［９］
入射受光面角１１０°におけるＣＩＥＬＡＢ  ａ＊およびｂ＊の値が、−１０．０≦ａ＊≦−０．５および−２０．０≦ｂ＊≦−２．０の範囲である、項目１〜８のいずれかに記載の顔料。
［１０］
前記顔料は、酸化アルミニウム合金顔料であり、好ましくは、前記アルミニウム合金は、少なくとも１種の非アルミニウム金属を含み、非アルミニウム金属の総重量は、アルミニウム合金の重量に対して、５重量％超であり、より好ましくは、前記非アルミニウム金属は、バナジウム、鉄、マンガン、銅、亜鉛、クロム、ニッケル、コバルト、シリコン、マグネシウムおよびチタンの群の１種以上を含む、項目１〜９のいずれかに記載の顔料。
［１１］
化学的に安定化され、好ましくは、前記顔料は、保護層による封入により安定化され、好ましくは、前記顔料は、無機金属酸化物、ポリマー樹脂、小分子塗料またはこれらの混合物を含む層でコーティングされ、より好ましくは、前記保護層は、二酸化ケイ素、酸化アルミニウム、酸化ジルコニウム、酸化セリウム、ポリマー安定剤、無機リン、リン酸エステル、有機亜リン酸塩、無機亜リン酸塩、有機ホウ酸塩、無機ホウ酸塩、脂肪酸またはこれらの混合物を含む、項目１〜１０のいずれかに記載の顔料。
［１２］
項目１〜１１のいずれかに記載の顔料を含むコーティング組成物であり、好ましくは、前記組成物は、屋内および屋外美飾塗料、ワニス、ラッカー、ペイント、粉体塗料、コイル塗料、工業用塗料、保護塗料、保全塗料、建築用塗料および自動車コーティングから選択される、コーティング組成物。
［１３］
項目１〜１１のいずれかに記載の顔料を含む化粧品であり、好ましくは、前記化粧品は、ネイルラッカー、アイシャドー、ブラシ、アイライナー、ファウンデーション、ヘアジェル、ヘアスプレー、シャンプー、ローションおよび石鹸から選択される、化粧品。
［１４］
項目１〜１１のいずれかに記載の前記顔料を含むプラスチック。
［１５］
項目１〜１１のいずれかに記載の前記顔料を含むインキであり、好ましくは、前記インキは、リトグラフィー用インキ、オフセットリトグラフィー用インキ、フレキソ印刷用インキ、エネルギー硬化性インキ、グラビア印刷用インキ、書写用インキおよびスクリーンインキから選択される、インキ。
［１６］
酸化アルミニウム顔料を作製する方法であって、
フレーク状アルミニウム顔料を提供するステップと、
油中水型エマルション中の前記アルミニウム顔料を基剤の存在下で酸化させるステップと
を含み、
前記油中水型エマルションは、水、炭化水素溶媒および界面活性剤の混合物を含み、
前記アルミニウム顔料は、前記酸化ステップにおいて、主に前記炭化水素溶媒中に存在し、前記混合物の水の量は、前記エマルション総重量の約５％〜約４０％の範囲である、方法。
［１７］
前記提供されたフレーク状アルミニウム顔料は、アルミニウムを少なくとも９９重量％含む、項目１６に記載の方法。
［１８］
前記提供されたフレーク状アルミニウム顔料は、アルミニウム合金を含む、項目１６に記載の方法。
［１９］
前記炭化水素溶媒は、ミネラルスピリット、鉱油、ヘキサン、トルエン、シクロヘキサン、燃料油、灯油およびこれらの混合物から選択される少なくとも１種の化合物を含む、項目１６〜１８のいずれかに記載の方法。
［２０］
前記基剤は、ヒドラジン、エチルアミン、ジエチルアミン、トリエチルアミン、ｎ−プロピルアミン、１−プロピルアミン、イソプロピルアミン、ｎ−ブチルアミン、１−ブチルアミン、ｎ−オクチルアミン、１−オクチルアミン、エチレンジアミン、エタノールアミン、ジエタノールアミン、トリエタノールアミン、３−アミノ−１−プロパノール、１−アミノ−２−プロパノール、ピリジン、リシン、アルギニン、ヒスチジン、ＥＤＴＡ、リン酸三ナトリウム、リン酸二ナトリウム、炭酸ナトリウム、酢酸ナトリウムおよびこれらの混合物から選択される少なくとも１種の化合物を含む、項目１６〜１９のいずれかに記載の方法。
［２１］
前記酸化ステップの少なくとも一部の間、前記混合物の温度が１０℃〜８０℃、好ましくは約１５℃〜約６５℃、より好ましくは約２０℃〜約６０℃、さらに好ましくは約２５℃〜約５５℃の範囲にある、項目１６〜２０のいずれかに記載の方法。
［２２］
前記顔料を保護層に少なくとも部分的に封入するステップをさらに含む、項目１６〜２１のいずれかに記載の方法。
【手続補正２】
【補正対象書類名】特許請求の範囲
【補正対象項目名】全文
【補正方法】変更
【補正の内容】
【特許請求の範囲】
【請求項１】
９５重量％以下の金属アルミニウムを含む酸化アルミニウム顔料であって、前記顔料は、前記顔料の表面上に、粒径約５０ｎｍ〜約４００ｎｍ、好ましくは粒径約７０ｎｍ〜約３５０ｎｍ、さらに好ましくは約１５０ｎｍ〜約３００ｎｍの酸化アルミニウム粒子を有する、酸化アルミニウム顔料。
【請求項２】
前記顔料は、フレーク状粒子であり、入射受光面角１５°における色相角範囲約５０°〜約１００°から前記入射受光面角１１０°における色相角範囲約２００°〜約２７０°までのカラートラベル効果を示す、請求項１に記載の顔料。
【請求項３】
９５重量％以下の金属アルミニウムを含む酸化アルミニウム顔料であって、前記顔料は、フレーク状粒子であり、入射受光面角１５°における色相角範囲約５０°〜約１００°から前記入射受光面角１１０°における色相角範囲約２００°〜約２７０°までのカラートラベル効果を示す、顔料。
【請求項４】
前記顔料は、平均径（Ｄ50）が約１μｍ〜約５００μｍの範囲であり、厚さが約１０ｎｍ〜約５μｍである、請求項１〜３のいずれか一項に記載の顔料。
【請求項５】
前記総酸化アルミニウムは、前記顔料総重量の約５％〜約７０％、好ましくは約１５％〜約６０％、さらに好ましくは約２０％〜約５５％である、請求項１〜４のいずれか一項に記載の顔料。
【請求項６】
前記顔料は、コーンフレークまたは銀貨いずれかの形態を有する、請求項１〜５のいずれか一項に記載の顔料。
【請求項７】
入射受光面角１５°におけるＣＩＥＬＡＢ  ａ＊およびｂ＊の値が、−１．０≦ａ＊≦１０．０および０．０≦ｂ＊≦２５の範囲である、請求項１〜６のいずれか一項に記載の顔料。
【請求項８】
入射受光面角１１０°におけるＣＩＥＬＡＢ  ａ＊およびｂ＊の値が、−１０．０≦ａ＊≦−０．５および−２０．０≦ｂ＊≦−２．０の範囲である、請求項１〜７のいずれか一項に記載の顔料。
【請求項９】
前記顔料は、酸化アルミニウム合金顔料であり、好ましくは、前記アルミニウム合金は、少なくとも１種の非アルミニウム金属を含み、非アルミニウム金属の総重量は、アルミニウム合金の重量に対して、５重量％超であり、より好ましくは、前記非アルミニウム金属は、バナジウム、鉄、マンガン、銅、亜鉛、クロム、ニッケル、コバルト、シリコン、マグネシウムおよびチタンの群の１種以上を含む、請求項１〜８のいずれか一項に記載の顔料。
【請求項１０】
酸化アルミニウム顔料を作製する方法であって、
フレーク状アルミニウム顔料を提供するステップと、
油中水型エマルション中の前記アルミニウム顔料を基剤の存在下で酸化させるステップと
を含み、
前記油中水型エマルションは、水、炭化水素溶媒および界面活性剤の混合物を含み、
前記アルミニウム顔料は、前記酸化ステップにおいて、主に前記炭化水素溶媒中に存在し、前記混合物の水の量は、前記エマルション総重量の約５％〜約４０％の範囲である、方法。
【請求項１１】
前記提供されたフレーク状アルミニウム顔料は、アルミニウムを少なくとも９９重量％含む、請求項１０に記載の方法。
【請求項１２】
前記提供されたフレーク状アルミニウム顔料は、アルミニウム合金を含む、請求項１０に記載の方法。
【請求項１３】
前記炭化水素溶媒は、ミネラルスピリット、鉱油、ヘキサン、トルエン、シクロヘキサン、燃料油、灯油およびこれらの混合物から選択される少なくとも１種の化合物を含む、請求項１０〜１２のいずれか一項に記載の方法。
【請求項１４】
前記酸化ステップの少なくとも一部の間、前記混合物の温度が１０℃〜８０℃、好ましくは約１５℃〜約６５℃、より好ましくは約２０℃〜約６０℃、さらに好ましくは約２５℃〜約５５℃の範囲にある、請求項１０〜１３のいずれか一項に記載の方法。